(57)【要約】【課題】  この発明は、天然繊維を用いて合成繊維の従来品と同等以上の清浄効果を得ることのできる肌清浄用布を得ることを課題とするものである。【解決手段】  この発明は、アンモニア処理された、天然極細繊維の織布であって、布の表面には中空繊維とマイクロフィブリル化されたファインデニールとが混在した、肌洗浄用布である。この肌洗浄用布は、天然極細繊維の織布をアンモニア処理した後、ペーパー起毛処理により繊維を分割し、中空繊維とマイクロフィブリル化されたファインデニールとを混在させるようにして製造する。【選択図】  図１
2005126867.tif 000002
【特許請求の範囲】
【請求項１】
アンモニア処理された、天然極細繊維の織布であって、布の表面には中空繊維とマイクロフィブリル化されたファインデニールとが混在した、皮膚清浄用布
【請求項２】
天然極細繊維の織布をアンモニア処理した後、ペーパー起毛処理により繊維を分割し、中空繊維とマイクロフィブリル化されたファインデニールとを混在させるようにした皮膚洗浄用布の製造方法
【発明の詳細な説明】
【技術分野】
【０００１】
この発明は、天然繊維を素材とした皮膚洗浄用布及びその製造方法に関するものである。
【背景技術】
【０００２】
従来、マイクロファイバー（マイクロフィブリル）の性能を利用した布としては、合成繊維の織布が種種提案され製品化されている。また、合成繊維と天然繊維との交織としたものも提案されている。
【特許文献１】特開平１０−１８１３８号
【０００３】
特開平１０−１８１３８号の発明は、分割可能型複合繊維を用い、繊維を分割割繊処理したものであるが、ここで用いられる繊維はポリエステル繊維である。
【特許文献２】特開２００１−１４６６５７号
【０００４】
特開２００１−１４６６５７号は、合成繊維極細仮撚り捲縮マルチフィラメント糸と天然繊維との交織からなるワイピングクロスであり、ハンカチーフとメガね拭き兼用としたものである。
この発明において、合成繊維は織布状態でアルカリ処理しフィラメントを分割するものであるが、天然繊維を分割処理するものではない。
【０００５】
肌洗浄用布としては合成繊維はアレルギーを引き起こすおそれがあり、また環境への負荷も大きい。そこで、天然繊維の使用が望まれるが、従来天然繊維をマイクロフィブリル化した布は提案されていない。
【発明の開示】
【発明が解決しようとする課題】
【０００６】
この発明は、天然繊維を用いて合成繊維の従来品と同等以上の清浄効果を得ることのできる肌清浄用布を得ることを課題とするものである。
【課題を解決するための手段】
【０００７】
請求項１の発明は、アンモニア処理された、天然極細繊維の織布であって、布の表面には中空繊維とマイクロフィブリル化されたファインデニールとが混在した、肌洗浄用布であり、請求項２の発明は、天然極細繊維の織布をアンモニア処理した後、ペーパー起毛処理により繊維を分割し、中空繊維とマイクロフィブリル化されたファインデニールとを混在させるようにした肌洗浄用布の製造方法である。
【０００８】
この発明における天然繊維には、木綿の他セルロース構造を持つ天然物を、ビスコース法、銅アンモニア法、ポリノジック法、溶剤紡糸法などで溶解物状態にした後に糸状に紡糸した再生繊維や指定外繊維も含む。
この発明における極細繊維とは、０．３デニール程度以下のものをいう。この程度の極細繊維を用いることにより、ソフトな風合い、肌の目にたまった老廃物の掻き出し効果などを得ることができる。
【０００９】
この発明において、織布のアンモニア処理により、天然繊維は単糸断面は円形を保持したまま、中空部分が縮小する。その結果、単糸高反発、高弾性でかつ柔らかくなる。次いでペーパー起毛機にかけて起毛処理を行うことにより、糸は擦られて腰が弱くなり、併せて単糸は割られてマイクロフィブリル化する。マイクロフィブリル化した繊維は極めて細くかつ柔軟性に富む。
この発明において、全ての繊維がマイクロフィブリル化する必要はない。割られていない中空の繊維とマイクロフィブリル化した繊維とが混在することとなる。目安としては半数程度の繊維がマイクロフィブリル化していればよい。
【発明の効果】
【００１０】
この発明において、布の表面には起毛により腰が弱くなった中空繊維と、極細で柔軟性に富むマイクロフィブリル化したファインデニールとが混在している。その結果、この発明の布を用いて肌を洗浄すると、中空繊維が肌に比較的強く当たり、肌表面の老廃物を払拭し、マイクロフィブリル化したファインデニールが肌の毛穴や微細な凹部に入り込み、外部にたまった老廃物を掻き出す。
したがって、この洗浄布によれば肌を痛めずに効果的な洗浄を行うことができる。
なお、この発明の洗浄布は洗顔用その他肌の洗浄用に特に適しているが、ハンカチ、眼鏡拭きとしても使用することができる。
【発明を実施するための最良の形態】
【００１１】
以下この発明の実施例を示す。
【実施例１】
【００１２】
太さ１．３〜２．０デニールの単糸（天然繊維なのでばらつきがある）で織った木綿織布１をアンモニア処理を行う。
このアンモニア処理により、繊維が膨潤し単糸の断面形状が円形化され、中空部を有する円形断面構造となる。そのために、アンモニア処理を施していない扁平断面構造の繊維と比較して、柔軟で反発弾性に優れた物性となる。
【００１３】
次いで織布１を起毛機にかけて研磨材により起毛を行う。起毛の程度は、半数程度の単糸が割れてマイクロフィブリル化する程度に設定する。この起毛処理により、織布１の表面には割られていない中空部を有する糸と、マイクロフィブリル化したファインデニールとが混在する肌洗浄用布が得られる。
【００１４】
この肌洗浄用布の効果を試験したところ、表１の結果が得られた。
【００１５】
先願評価テストの手順は以下の通り。
（１）水に浸した肌洗浄用布に洗顔料を付け、手で揉み十二分に泡立てる。
（２）泡だった肌洗浄用布を肌にソフトに滑らせながら優しく洗顔する。泡が少なくなったら再度泡立てを行い、更に洗顔する。
（３）肌洗浄用布での先願終了後、手を使い水で十二分にすすぎ洗いを行う。
【００１６】
評価の説明
Ａ・・・肌洗浄用布を使わない手洗い洗顔と比較して、洗顔後につるつるした感じやさっぱりとした感じを受け、顔の汚れ落とし効果が高いと感じる。
Ｂ・・・既存の合成繊維製の肌洗浄用布を使った洗顔と比較して、汚れ落とし効果が高いと感じる。
Ｃ・・・既存の合成繊維性の肌洗浄用布と比較して、泡立ちがよく肌との滑りもよく、肌に優しいと感じる。
【００１７】
【表１】
2005126867.tif 000003
【産業上の利用可能性】
【００１８】
この発明は、天然繊維をマイクロフィブリル化することにより肌の洗浄効果の高い洗浄用布を得ることができるものであって、産業上の利用可能性を有するものである。
【図面の簡単な説明】
【００１９】
【図１】アンモニア処理された天然繊維の顕微鏡写真
【図２】アンモニア処理しない天然繊維の顕微鏡写真
【図１】
2005126867.tif 000004
【図２】
2005126867.tif 000005
【手続補正書】
【提出日】平成16年3月25日(2004.3.25)
【手続補正１】
【補正対象書類名】特許請求の範囲
【補正対象項目名】請求項１
【補正方法】変更
【補正の内容】
【請求項１】
アンモニア処理された、木綿等のセルロース系極細繊維の織布であって、布の表面には中空繊維とマイクロフィブリル化されたファインデニールとが混在した、皮膚清浄用布 
【手続補正２】
【補正対象書類名】特許請求の範囲
【補正対象項目名】請求項２
【補正方法】変更
【補正の内容】
【請求項２】
木綿等のセルロース系極細繊維の織布をアンモニア処理した後、ペーパー起毛処理により繊維を分割し、中空繊維とマイクロフィブリル化されたファインデニールとを混在させるようにした皮膚洗浄用布の製造方法 
【手続補正３】
【補正対象書類名】明細書
【補正対象項目名】全文
【補正方法】変更
【補正の内容】
【発明の詳細な説明】
【技術分野】
【０００１】
この発明は、天然繊維を素材とした皮膚洗浄用布及びその製造方法に関するものである。 
【背景技術】
【０００２】
従来、マイクロファイバー（マイクロフィブリル）の性能を利用した布としては、合成繊維の織布が種種提案され製品化されている。また、合成繊維と天然繊維との交織としたものも提案されている。 
【特許文献１】特開平１０−１８１３８号
【０００３】
特開平１０−１８１３８号の発明は、分割可能型複合繊維を用い、繊維を分割割繊処理したものであるが、ここで用いられる繊維はポリエステル繊維である。 
【特許文献２】特開２００１−１４６６５７号
【０００４】
特開２００１−１４６６５７号は、合成繊維極細仮撚り捲縮マルチフィラメント糸と天然繊維との交織からなるワイピングクロスであり、ハンカチーフとメガネ拭き兼用としたものである。 
この発明において、合成繊維は織布状態でアルカリ処理しフィラメントを分割するものであるが、天然繊維を分割処理するものではない。 
【０００５】
肌洗浄用布としては合成繊維はアレルギーを引き起こすおそれがあり、また環境への負荷も大きい。そこで、天然繊維の使用が望まれるが、従来天然繊維をマイクロフィブリル化した布は提案されていない。 
【発明の開示】
【発明が解決しようとする課題】
【０００６】
この発明は、天然繊維を用いて合成繊維の従来品と同等以上の清浄効果を得ることのできる肌清浄用布を得ることを課題とするものである。 
【課題を解決するための手段】
【０００７】
請求項１の発明は、アンモニア処理された、木綿等のセルロース系極細繊維の織布であって、布の表面には中空繊維とマイクロフィブリル化されたファインデニールとが混在した、肌洗浄用布であり、請求項２の発明は、天然極細繊維の織布をアンモニア処理した後、ペーパー起毛処理により繊維を分割し、中空繊維とマイクロフィブリル化されたファインデニールとを混在させるようにした肌洗浄用布の製造方法である。 
【０００８】
この発明における木綿等のセルロース系極細繊維には、木綿の他セルロース構造を持つ天然物を、ビスコース法、銅アンモニア法、ポリノジック法、溶剤紡糸法などで溶解物状態にした後に糸状に紡糸した再生繊維や指定外繊維も含む。 
この発明における極細繊維とは、０．３デニール程度以下のものをいう。この程度の極細繊維を用いることにより、ソフトな風合い、肌の目にたまった老廃物の掻き出し効果などを得ることができる。 
【０００９】
この発明において、織布のアンモニア処理により、木綿等のセルロース系極細繊維は単糸断面は円形を保持したまま、中空部分が縮小する。その結果、単糸高反発、高弾性でかつ柔らかくなる。次いでペーパー起毛機にかけて起毛処理を行うことにより、糸は擦られて腰が弱くなり、併せて単糸は割られてマイクロフィブリル化する。マイクロフィブリル化した繊維は極めて細くかつ柔軟性に富む。 
この発明において、全ての繊維がマイクロフィブリル化する必要はない。割られていない中空の繊維とマイクロフィブリル化した繊維とが混在することとなる。目安としては半数程度の繊維がマイクロフィブリル化していればよい。 
【発明の効果】
【００１０】
この発明において、布の表面には起毛により腰が弱くなった中空繊維と、極細で柔軟性に富むマイクロフィブリル化したファインデニールとが混在している。その結果、この発明の布を用いて肌を洗浄すると、中空繊維が肌に比較的強く当たり、肌表面の老廃物を払拭し、マイクロフィブリル化したファインデニールが肌の毛穴や微細な凹部に入り込み、外部にたまった老廃物を掻き出す。 
したがって、この洗浄布によれば肌を痛めずに効果的な洗浄を行うことができる。 
なお、この発明の洗浄布は洗顔用その他肌の洗浄用に特に適しているが、ハンカチ、眼鏡拭きとしても使用することができる。 
【発明を実施するための最良の形態】
【００１１】
以下この発明の実施例を示す。 
【実施例１】
【００１２】
太さ１．３〜２．０デニールの単糸（天然繊維なのでばらつきがある）で織った木綿織布１をアンモニア処理を行う。 
このアンモニア処理により、繊維が膨潤し単糸の断面形状が円形化され、中空部を有する円形断面構造となる。そのために、アンモニア処理を施していない扁平断面構造の繊維と比較して、柔軟で反発弾性に優れた物性となる。 
【００１３】
次いで織布１を起毛機にかけて研磨材により起毛を行う。起毛の程度は、半数程度の単糸が割れてマイクロフィブリル化する程度に設定する。この起毛処理により、織布１の表面には割られていない中空部を有する糸と、マイクロフィブリル化したファインデニールとが混在する肌洗浄用布が得られる。 
【００１４】
この肌洗浄用布の効果を試験したところ、表１の結果が得られた。 
【００１５】
先願評価テストの手順は以下の通り。 
（１）水に浸した肌洗浄用布に洗顔料を付け、手で揉み十二分に泡立てる。 
（２）泡だった肌洗浄用布を肌にソフトに滑らせながら優しく洗顔する。泡が少なくなったら再度泡立てを行い、更に洗顔する。 
（３）肌洗浄用布での先願終了後、手を使い水で十二分にすすぎ洗いを行う。 
【００１６】
評価の説明 
Ａ・・・肌洗浄用布を使わない手洗い洗顔と比較して、洗顔後につるつるした感じやさっぱりとした感じを受け、顔の汚れ落とし効果が高いと感じる。 
Ｂ・・・既存の合成繊維製の肌洗浄用布を使った洗顔と比較して、汚れ落とし効果が高いと感じる。 
Ｃ・・・既存の合成繊維性の肌洗浄用布と比較して、泡立ちがよく肌との滑りもよく、肌に優しいと感じる。 
【００１７】
【表１】
2005126867.tif 000006
【産業上の利用可能性】
【００１８】
この発明は、木綿等のセルロース系極細繊維をマイクロフィブリル化することにより肌の洗浄効果の高い洗浄用布を得ることができるものであって、産業上の利用可能性を有するものである。 
【図面の簡単な説明】
【００１９】
【図１】アンモニア処理された木綿繊維の顕微鏡写真
【図２】アンモニア処理しない木綿繊維の顕微鏡写真